(57)【要約】【課題】画像読み取り装置において、粘着系と浮遊系の異物双方に対する防汚性付与およびその持続に有効な画像読み取り装置を提供し、異物がコンタクトガラスに付着しない低表面エネルギーの防汚層を設け、異物がコンタクトガラスの画像読み取り部に存在しても、簡単に除去できる構造、耐摩耗性潤滑性を付与された防汚層構造の画像読み取り装置を提案する。【解決手段】画像読み取り部と原稿の間に透光性部材を介し、原稿を搬送しながら画像読み取りを行う画像読み取り装置において、該透光性部材の原稿と相対する面に防汚層が設けられ、該防汚層が加水分解性基を有するケイ素含有パーフルオロポリエーテル化合物、反応性オルガノシロキサン化合物、およびフッ素置換アルキル基含有オルガノシラン化合物を含有することを特徴とする。【選択図】        図１
2006254400.tif 000002
【特許請求の範囲】
【請求項１】
画像読み取り部と原稿の間に透光性部材を介し、原稿を搬送しながら画像読み取りを行う画像読み取り装置において、該透光性部材の原稿と相対する面に防汚層が設けられ、該防汚層が加水分解性基を有するケイ素含有パーフルオロポリエーテル化合物、反応性オルガノシロキサン化合物、およびフッ素置換アルキル基含有オルガノシラン化合物を含有することを特徴とする画像読み取り装置。
【請求項２】
前記加水分解性基を有するケイ素含有パーフルオロポリエーテル化合物が、少なくともフッ素置換アルキル基とパーフルオロポリエーテル基とを有する有機ケイ素化合物であることを特徴とする請求項１に記載の画像読み取り装置。
【請求項３】
前記有機ケイ素化合物が、含有されるパーフルオロポリエーテル基に対するフッ素置換アルキル基のモル比が０．１〜１０のものであることを特徴とする請求項１または２に記載の画像読み取り装置。
【請求項４】
前記加水分解性基を有するケイ素含有パーフルオロポリエーテル化合物の分子量が１０００〜２００００であることを特徴とする請求項１乃至３のいずれかに記載の画像読み取り装置。
【請求項５】
前記反応性オルガノシロキサン化合物が、少なくともアミノ基、アルコキシシリル基、水酸基から選ばれた基を有することを特徴とする請求項１乃至４のいずれかに記載の画像読み取り装置。
【請求項６】
前記フッ素置換アルキル基含有オルガノシラン化合物が加水分解性基を有することを特徴とする請求項１乃至５のいずれかに記載の画像読み取り装置。
【請求項７】
前記防汚層がフルオロシリコーン化合物を含有することを特徴とする請求項１乃至６のいずれかに記載の画像読み取り装置。
【請求項８】
前記画像読み取り装置における前記防汚層が、加水分解性基を有するケイ素含有パーフルオロポリエーテル化合物およびフッ素置換アルキル基含有オルガノシラン化合物の２成分を主成分とする原料より構成された第１層と、前記第１層上に接して反応性オルガノシロキサン化合物を主成分とする原料より構成された第２層が形成されていることを特徴とする請求項１乃至７のいずれかに記載の画像読み取り装置。
【請求項９】
前記画像読み取り装置における前記防汚層が、加水分解性基を有するケイ素含有パーフルオロポリエーテル化合物、フッ素置換アルキル基含有オルガノシラン化合物および反応性オルガノシロキサン化合物が予め混合された状態で塗布されることにより形成されたものであることを特徴とする請求項１乃至７のいずれかに記載の画像読み取り装置。
【請求項１０】
前記画像読み取り装置における前記防汚層が、少なくとも加水分解性基を有するケイ素含有パーフルオロポリエーテル化合物を含む成分が加熱、減圧下で前記透光性部材の基材上に蒸着により形成されたものであることを特徴とする請求項１乃至８のいずれかに記載の画像読み取り装置。
【請求項１１】
前記請求項１乃至１０のいずれかに記載の画像読み取り装置を有することを特徴とする画像読み取り装置付き記録装置。
【請求項１２】
画像読み取り部と原稿の間に透光性部材を介し、原稿を搬送しながら画像読み取りを行う画像読み取り装置の製造方法において、該透光性部材は原稿と相対する面に防汚層が設けられたものであり、該防汚層の形成方法が、加水分解性基を有するケイ素含有パーフルオロポリエーテル化合物およびフッ素置換アルキル基含有オルガノシラン化合物の２成分を主成分とする原料より構成される第１層を形成し、その後、反応性オルガノシロキサン化合物を主成分とする原料より構成される第２層を該第１層上に接して形成する段階を有することを特徴とする画像読み取り装置の製造方法。
【請求項１３】
画像読み取り部と原稿の間に透光性部材を介し、原稿を搬送しながら画像読み取りを行う画像読み取り装置の製造方法において、該透光性部材は原稿と相対する面に防汚層が設けられたものであり、該防汚層が、加水分解性基を有するケイ素含有パーフルオロポリエーテル化合物、反応性オルガノシロキサン化合物、およびフッ素置換アルキル基含有オルガノシラン化合物を予め混合してから塗布することにより形成されることを特徴とする画像読み取り装置の製造方法。
【請求項１４】
前記防汚層が、少なくとも前記加水分解性基を有するケイ素含有パーフルオロポリエーテル化合物を含む成分が加熱、減圧下で前記透光性部材の基材上に蒸着により形成されることを特徴とする請求項１２に記載の画像読み取り装置の製造方法。
【請求項１５】
画像読み取り部と原稿の間に透光性部材を介し、原稿を搬送しながら画像読み取りを行う画像読み取り装置の清掃方法において、加水分解性基を有するケイ素含有パーフルオロポリエーテル化合物、反応性オルガノシロキサン化合物、フッ素置換アルキル基含有オルガノシラン化合物、およびフルオロシリコーン化合物を含む液状成分を含浸させてなる清掃用基材にて前記透光性部材を払拭することを特徴とする画像読み取り装置の清掃方法。
【請求項１６】
画像読み取り部と原稿の間に透光性部材を介し、原稿を搬送しながら画像読み取りを行う画像読み取り装置を有する画像読み取り装置付き記録装置の清掃方法において、加水分解性基を有するケイ素含有パーフルオロポリエーテル化合物、反応性オルガノシロキサン化合物、フッ素置換アルキル基含有オルガノシラン化合物、およびフルオロシリコーン化合物を含む液状成分を含浸させてなる清掃用基材にて前記透光性部材を払拭することを特徴とする画像読み取り装置付き記録装置の、画像読み取り装置部分の清掃方法。
【請求項１７】
画像読み取り部と原稿の間に透光性部材を介し、原稿を搬送しながら画像読み取りを行う画像読み取り装置を有する画像読み取り装置付き記録装置の清掃方法において、該画像読み取り装置が前記請求項１乃至１１のいずれかに記載の画像読み取り装置であることを特徴とする画像読み取り装置付き記録装置の、画像読み取り装置部分の清掃方法。
【発明の詳細な説明】
【技術分野】
【０００１】
本発明は、ファクシミリ、スキャナ、複写機および複合機等に適用される画像読み取り装置及び画像読み取り装置付き記録装置（複写機）等に関し、特に、画像読み取り装置で問題となるコンタクトガラス上の汚れ対策に関する。
【背景技術】
【０００２】
従来、画像読み取り装置をシートスルー方式と称する原稿を副走査方向に移送させ、固定位置に置かれた読み取り部により読み取る方式のものがある。この方式によると、原稿は読み取りの際、コンタクトガラスに接触しながら通過するので原稿の画像面側に付いた粉塵、粘着剤、接着剤、油性インク、修正液等のコンタクトガラス上への付着が避けられない。この付着物がコンタクトガラスの読み取り位置に付着すると、読み取った画像信号にその影響が現れ、画像を劣化させる。
【０００３】
コンタクトガラス上への粉塵等の付着物は、原稿固定の画像読み取り装置では、黒点として発生するだけであるのに対し、シートスルー方式の画像読み取り装置の場合、副走査方向に繋がる、いわゆる黒スジの発生となってしまい、その影響は遥かに大きい。
【０００４】
これらの付着防止としては、パーフルオロアルキルポリエーテル化合物と側鎖がモノアミノアルキル基またはジアミノアルキル基を含むアミノ基で変性されたポリジメチルシロキサンを板ガラスに塗布する方法が提案されている（例えば、特許文献１、２参照）。
【０００５】
しかし、これらの方法では防汚性は充分であるが持続性がない等の理由により、画像の劣化を防止する画像読み取り装置としては充分なものではなかった。
【特許文献１】特開２００１−２２６１４５号公報
【特許文献２】特開２００１−２３８０４４号公報
【発明の開示】
【発明が解決しようとする課題】
【０００６】
上述のように異物の種類を大別すると浮遊系と粘着系のものがある。浮遊系の異物はホコリ、紙粉、トナー等で、粘着系の異物は、原稿についた粘着性物質がコンタクトガラスに付着し、原稿を通紙することによって、コンタクトガラスに付着した粘着性物質に原稿に乗っているトナーが堆積してできると考えられる。このようにコンタクトガラスに浮遊系の異物が溜まってしまい、画像劣化に繋がる可能性が高いという問題がある。
【０００７】
特許文献に記載されている技術では粘着系及び浮遊系の異物をコンタクトガラスに付着させないように防汚性を付与し、画像読み取りを行うようにしているが、経時で防汚層の摩滅等により、防汚性が低下してしまい粘着系及び浮遊系の異物がコンタクトガラスに付着して画像を劣化させてしまう。
【０００８】
本発明は、上述した実情を考慮してなされたもので、粘着系と浮遊系の異物双方に対する防汚性付与およびその持続に有効な画像読み取り装置等を提供することを目的とする。
【０００９】
具体的には、このような異物がコンタクトガラスに付着しないような構造あるいは低表面エネルギーの防汚層を設け、仮にこのような異物がコンタクトガラスの画像読み取り部に存在しても、簡単に除去できるような構造、さらに耐摩耗性および潤滑性を付与する防汚層構造を提案するものである。
【００１０】
さらに、このような異物が付着しにくい画像読み取り装置を有することにより、常時高画質を維持できる記録装置（複写機）を提案するものである。
【課題を解決するための手段】
【００１１】
本発明者らは、上記の問題点を解決するために鋭意検討した結果、画像読み取り部と原稿の間に透光性部材を介し、原稿を搬送しながら画像読み取りを行う画像読み取り装置において、該透光性部材の該原稿と相対する面に防汚層を設けた画像読み取り装置であって、該防汚層に加水分解性基を有するケイ素含有パーフルオロポリエーテル化合物、反応性オルガノシロキサン化合物、およびフッ素置換アルキル基含有オルガノシラン化合物を含有させることにより、防汚性、耐摩耗性及び潤滑性を付与し、ゴミ等の異物付着を防止し、経時での防汚層の摩滅を防止し、画質劣化の問題の解消が図られた画像読み取り装置および画像読み取り装置付き記録装置が得られることを見出した。
【００１２】
かかる上述の課題を解決するために、請求項１に記載の発明は、画像読み取り部と原稿の間に透光性部材を介し、原稿を搬送しながら画像読み取りを行う画像読み取り装置において、該透光性部材の原稿と相対する面に防汚層が設けられ、該防汚層が加水分解性基を有するケイ素含有パーフルオロポリエーテル化合物、反応性オルガノシロキサン化合物、およびフッ素置換アルキル基含有オルガノシラン化合物を含有する画像読み取り装置を最も主要な特徴とする。
【００１３】
請求項２に記載の発明は、前記加水分解性基を有するケイ素含有パーフルオロポリエーテル化合物が、少なくともフッ素置換アルキル基とパーフルオロポリエーテル基とを有する有機ケイ素化合物であることを最も主要な特徴とする。
【００１４】
請求項３に記載の発明は、前記有機ケイ素化合物が、含有されるパーフルオロポリエーテル基に対するフッ素置換アルキル基のモル比が０．１〜１０のものであることを最も主要な特徴とする。
【００１５】
請求項４に記載の発明は、前記加水分解性基を有するケイ素含有パーフルオロポリエーテル化合物の分子量が１０００〜２００００である請求項１乃至３のいずれかに記載の画像読み取り装置を主要な特徴とする。
【００１６】
請求項５に記載の発明は、前記反応性オルガノシロキサン化合物が、少なくともアミノ基、アルコキシシリル基、水酸基から選ばれた基を有する請求項１乃至４のいずれかに記載の画像読み取り装置を主要な特徴とする。
【００１７】
請求項６に記載の発明は、前記フッ素置換アルキル基含有オルガノシラン化合物が加水分解性基を有する請求項１乃至５のいずれかに記載の画像読み取り装置を主要な特徴とする。
【００１８】
請求項７に記載の発明は、前記防汚層がフルオロシリコーン化合物を含有する請求項１乃至６のいずれかに記載の画像読み取り装置を主要な特徴とする。
【００１９】
請求項８に記載の発明は、前記画像読み取り装置における前記防汚層が、加水分解性基を有するケイ素含有パーフルオロポリエーテル化合物およびフッ素置換アルキル基含有オルガノシラン化合物の２成分を主成分とする原料より構成された第１層と、前記第１層上に接して反応性オルガノシロキサン化合物を主成分とする原料より構成された第２層が形成されている請求項１乃至７のいずれかに記載の画像読み取り装置を主要な特徴とする。
【００２０】
請求項９に記載の発明は、前記画像読み取り装置における前記防汚層が、加水分解性基を有するケイ素含有パーフルオロポリエーテル化合物、フッ素置換アルキル基含有オルガノシラン化合物および反応性オルガノシロキサン化合物が予め混合された状態で塗布されることにより形成されたものである請求項１乃至７のいずれかに記載の画像読み取り装置を主要な特徴とする。
【００２１】
請求項１０に記載の発明は、前記画像読み取り装置における前記防汚層が、少なくとも加水分解性基を有するケイ素含有パーフルオロポリエーテル化合物を含む成分が加熱、減圧下で前記透光性部材の基材上に蒸着により形成されたものである請求項１乃至８のいずれかに記載の画像読み取り装置を主要な特徴とする。
【００２２】
請求項１１に記載の発明は、前記請求項１乃至１０のいずれかに記載の画像読み取り装置を有する画像読み取り装置付き記録装置を主要な特徴とする。
【００２３】
請求項１２に記載の発明は、画像読み取り部と原稿の間に透光性部材を介し、原稿を搬送しながら画像読み取りを行う画像読み取り装置の製造方法において、該透光性部材は原稿と相対する面に防汚層が設けられたものであり、該防汚層の形成方法が、加水分解性基を有するケイ素含有パーフルオロポリエーテル化合物およびフッ素置換アルキル基含有オルガノシラン化合物の２成分を主成分とする原料より構成される第１層を形成し、その後、反応性オルガノシロキサン化合物を主成分とする原料より構成される第２層を該第１層上に接して形成する段階を有する画像読み取り装置の製造方法を最も主要な特徴とする。
【００２４】
請求項１３に記載の発明は、画像読み取り部と原稿の間に透光性部材を介し、原稿を搬送しながら画像読み取りを行う画像読み取り装置の製造方法において、該透光性部材は原稿と相対する面に防汚層が設けられたものであり、該防汚層が、加水分解性基を有するケイ素含有パーフルオロポリエーテル化合物、反応性オルガノシロキサン化合物、およびフッ素置換アルキル基含有オルガノシラン化合物を予め混合してから塗布することにより形成されることを特徴とする画像読み取り装置の製造方法を最も主要な特徴とする。
【００２５】
請求項１４に記載の発明は、前記防汚層が、少なくとも前記加水分解性基を有するケイ素含有パーフルオロポリエーテル化合物を含む成分が加熱、減圧下で前記透光性部材の基材上に蒸着により形成されることを特徴とする請求項１２に記載の画像読み取り装置の製造方法を最も主要な特徴とする。
【００２６】
請求項１５に記載の発明は、画像読み取り部と原稿の間に透光性部材を介し、原稿を搬送しながら画像読み取りを行う画像読み取り装置の清掃方法において、加水分解性基を有するケイ素含有パーフルオロポリエーテル化合物、反応性オルガノシロキサン化合物、フッ素置換アルキル基含有オルガノシラン化合物、およびフルオロシリコーン化合物を含む液状成分を含浸させてなる清掃用基材にて前記透光性部材を払拭する画像読み取り装置の清掃方法を最も主要な特徴とする。
【００２７】
請求項１６に記載の発明は、画像読み取り部と原稿の間に透光性部材を介し、原稿を搬送しながら画像読み取りを行う画像読み取り装置を有する画像読み取り装置付き記録装置の清掃方法において、加水分解性基を有するケイ素含有パーフルオロポリエーテル化合物、反応性オルガノシロキサン化合物、フッ素置換アルキル基含有オルガノシラン化合物、およびフルオロシリコーン化合物を含む液状成分を含浸させてなる清掃用基材にて前記透光性部材を払拭する画像読み取り装置付き記録装置の、画像読み取り装置部分の清掃方法を最も主要な特徴とする。
【００２８】
請求項１７に記載の発明は、画像読み取り部と原稿の間に透光性部材を介し、原稿を搬送しながら画像読み取りを行う画像読み取り装置を有する画像読み取り装置付き記録装置の清掃方法において、該画像読み取り装置が前記請求項１乃至１１のいずれかに記載の画像読み取り装置である画像読み取り装置付き記録装置の、画像読み取り装置部分の清掃方法を主要な特徴とする。
【発明の効果】
【００２９】
本発明によれば、画像読み取り部と原稿の間に透光性部材を介し、原稿を搬送しながら画像読み取りを行う画像読み取り装置において、該透光性部材の原稿と相対する面に防汚層を設けた画像読み取り装置であって、該防汚層が加水分解性基を有するケイ素含有パーフルオロポリエーテル化合物、反応性オルガノシロキサン化合物、およびフッ素置換アルキル基含有オルガノシラン化合物を含有することを特徴とする画像読み取り装置により、透光性部材の画像読み取り位置に異物、ゴミ等の付着がなく、経時での防汚層の摩滅を防止し、それらを画像データとして読み取ることがないため、原稿画像をより忠実に読み取ることのできる画像読み取り装置および画像読み取り装置付き記録装置が得ることが可能となる。
【００３０】
また、前記防汚層の形成に用いられる反応性オルガノシロキサン化合物がアミノ基、アルコキシシリル基、または水酸基を有している化合物であることにより、且つ、前記防汚層の形成に用いられるフッ素置換アルキル基含有オルガノシラン化合物が加水分解性基を有する化合物であることにより、透光性部材に対する防汚層の密着力が向上することで防汚層の耐久性を上げることができ、長期にわたり原稿画像を忠実に読み取ることのできる画像読み取り装置および画像読み取り装置付き記録装置を実現できる。
【００３１】
また、前記防汚層の形成に用いられる加水分解性基を有するケイ素含有パーフルオロポリエーテル化合物が、少なくともフッ素置換アルキル基とパーフルオロポリエーテル基とを有する有機ケイ素化合物であることにより、パーフルオロポリエーテル基の分子構造に由来する低表面エネルギー、分子鎖のフレキシビリティ・可撓性・潤滑性、および透光性部材との強固な接着性といった特性と、フッ素置換アルキル基の分子構造に由来する撥水撥油性、離型性といった特性を併せ持ち、層分離を引き起こすことがなく、均一に透明な塗膜を形成することができる。且つ、有機ケイ素化合物であることから、透光性部材との強固な接着性に相乗効果が発揮される。したがって、経時での防汚層の摩滅を防止し、且つ、十分な防汚性を有する防汚層を設けた画像読み取り装置および画像読み取り装置付き記録装置を実現できた。
【００３２】
また、前記有機ケイ素化合物において、パーフルオロポリエーテル基に対するフッ素置換アルキル基のモル比が０．１〜１０であることにより、撥水撥油性（離型性）と耐久性（耐摩耗性、潤滑性）の両特性のバランスに優れる防汚層を設けた画像読み取り装置および画像読み取り装置付き記録装置を実現できた。
【００３３】
また、前記該防汚層がフルオロシリコーン化合物を含有していることにより、各成分が均一に相溶するので光学特性（透明性）が向上され、防汚層の光学的欠陥に由来する画像劣化を抑制するので、原稿画像を忠実に読み取ることのできる画像読み取り装置および画像読み取り装置付き記録装置を実現できる。
【００３４】
また、前記該防汚層が２層構成になっており、より防汚性の優れた第１層の上に潤滑性に優れた第２層が形成されていることにより、耐久性のある防汚層、長期に忠実に読み取りができる画像読み取り装置が実現でき、特に該防汚層を形成する成分をパーフルオロ系溶剤で希釈して用いる場合には、第２層形成時に溶剤によって第１層が膨潤するので第２層との密着性が向上する効果もある。
【００３５】
また、前記防汚層を形成するにあたり、加水分解性基を有するケイ素含有パーフルオロポリエーテル化合物、反応性オルガノシロキサン化合物、およびケイ素非含有のパーフルオロポリエーテル化合物を予め混合してから塗布することにより、防汚層の形成における工数を少なくできた。
【００３６】
さらに、前記透光性部材の清掃において、加水分解性基を有するケイ素含有パーフルオロポリエーテル化合物、反応性オルガノシロキサン化合物、フッ素置換アルキル基含有オルガノシラン化合物、およびフルオロシリコーン化合物を含む成分を布等に含浸させて該透光性部材上を払拭することにより、仮に防汚層が汚染された場合でも容易に清浄化でき、さらに防汚性または潤滑性が低下した場合でもその性能を回復させることができ、長期にわたり原稿画像を忠実に読み取ることのできる画像読み取り装置および画像読み取り装置付き記録装置を実現することが可能となる。
【発明を実施するための最良の形態】
【００３７】
以下、図面を参照して、本発明の実施形態を詳細に説明する。
一般に複写機とは、いわゆるカールソンプロセスとして知られる電子写真方式の複写機を指す。すなわち、感光体ドラム（あるいはベルト、シート）上に静電潜像を形成し、それをトナーによって顕像化（現像）し、そのトナー像を紙等の転写し、その後、加圧／加熱して、トナー像を紙等に定着させて画像形成を行う記録原理のものを指している。
【００３８】
以下に説明する本発明の画像読み取り装置は、このような記録原理の複写機に画像の読み取り情報を好適に作成し、データを送るものである。なお、近年、インクジェット記録原理も技術が完成し、カールソンプロセスとともに２大記録原理として存在している。本発明の画像読み取り装置は、カールソンプロセスのみならずインクジェット原理の記録装置、さらにはこの２方式以外の記録原理（例えばサーマルヘッドを利用した感熱記録方式や熱転写方式等）であっても、好適に適用されるものである。よって、本文中、複写機という表現があっても、それは、単にカールソンプロセスによるものを指すのではなく、画像読み取り装置を有する記録装置全般を指すものである。
【００３９】
コンタクトガラス上に防汚層を設けることにより、粘着系の異物（糊や修正液）を付着防止することができる。しかし、平面なコンタクトガラスを装着している場合、コンタクトガラスと原稿が常時、接触している状態で搬送される。
【００４０】
このため、原稿の通紙枚数が増えるにつれ、コンタクトガラス上の防汚層が剥離し、粘着系の異物に対する付着防止の効果がなくなってしまう。その際、原稿からは紙の成分であるセルロース繊維や、タルク、クレー、炭酸カルシウム、二酸化チタン等粒子サイズが０．５〜１０μｍのてん料粒子、さらには塗工したカオリン（Ａｌ２Ｏ３・２ＳｉＯ２・２Ｈ２Ｏ）、炭酸カルシウム（ＣａＣＯ３）、サチンホワイト（３ＣａＯ・Ａｌ２Ｏ３・３ＣａＳＯ４・３１〜３２Ｈ２Ｏ）等の粒子サイズが０．５〜１０μｍの表面改質粒子等が紙粉として脱落し、このコンタクトガラス面に付着する。
【００４１】
また、原稿面に付着しているトナーや、切り貼り原稿作成時に使用した糊等の粘着質物質もこの面に付着する。さらには、空気中に浮遊する塵埃等が付着すること、不用意に手を触れた際に汗や脂等が指紋状に付着することも多々ある。そして上記トナー、糊、汗、脂等は、他の粘着性がない異物をコンタクトガラス面に付着させるというさらに悪い影響を及ぼすものである。
【００４２】
なお本発明においては、画像読み取り部と原稿の間の部材を便宜上コンタクトガラスと記して説明するが、本発明はガラスのみに適用されるものではないため、より厳密な表現をするならば、画像読み取り部と原稿との間に設置される部材は、光を透過する部材、すなわち透光性部材である。つまり、ガラスも含めアクリル樹脂等のプラスチック材料等、光を透過する部材、すなわち透光性部材全般を、便宜上コンタクトガラスと表現している。
【００４３】
ところで、通常、複写機等で原稿を固定し、画像読み取り部を移動させて画像読み取りを行う場合、コンタクトガラス面の汚染が最終画像品質に与える影響は、その汚染部分のみ黒いスポット状の画像劣化となる。しかしながら、本発明のように画像読み取り部を固定し、原稿を移動させて画像読み取りを行う場合は、コンタクトガラス面に存在する１個のスポット状の汚染であっても、副走査方向に繋がる、いわゆる黒スジの発生となってしまい、単なる黒いスポット状の画像劣化ではなく、その影響ははるかに大きい。
【００４４】
このような不具合を解消するために、本発明では、このコンタクトガラスの原稿と相対する面ができるだけ汚染されないようにすることを検討した。具体的には、このコンタクトガラスの原稿と相対する面の表面改質である。
【００４５】
一般に、加水分解性基を有するケイ素含有パーフルオロポリエーテル化合物を主成分とする層は、分子構造由来の低表面エネルギー、および分子鎖のフレキシビリティ、可撓性、潤滑性、基材との高い密着性等により、良好な防汚性、耐久性を有する。また、反応性オルガノシロキサン化合物を主成分とする層は、表層に紙粉やトナー等が付着するのを抑制し、潤滑性向上を実現することが可能となる。さらに、フッ素置換アルキル基含有オルガノシラン化合物を主成分とする層は、撥水性を有しつつ、硬い皮膜が形成されるため耐擦傷性が良好である。さらに、フルオロシリコーン化合物は、加水分解性基を有するケイ素含有パーフルオロポリエーテル化合物と反応性オルガノシロキサン化合物の相溶化剤としても働くため、形成された防汚層が均一になり光学特性（透明性）が向上する。
【００４６】
本発明者らは、加水分解性基を有するケイ素含有パーフルオロポリエーテル化合物に加え、反応性オルガノシロキサン化合物の利点である表面の摩擦を低減させる特性、即ち、潤滑性を向上させて、さらに、フッ素置換アルキル基含有オルガノシラン化合物により耐擦傷性も向上させることを目的として鋭意検討を行った。
【００４７】
その結果、加水分解性基を有するケイ素含有パーフルオロポリエーテル化合物、反応性オルガノシロキサン化合物、およびフッ素置換アルキル基含有オルガノシラン化合物を主成分とする原料より構成される防汚層が優れた防汚性および耐久性を有することを見出した。
【００４８】
加水分解性基を有するケイ素含有パーフルオロポリエーテル化合物としては、特に限定されず、その例として以下の一般式（Ｉ）または（ＩＩ）で表される化合物を挙げることができる。
【００４９】
【化１】
2006254400.tif 000003
（式中、Ｒｆ１は炭素数１〜１００の直鎖状パーフルオロアルキル基、Ｘは水素原子または炭素数１〜５のアルキル基、Ｒ１は加水分解可能な基、ａは１〜１００の整数、ｂは０〜２の整数、ｃは１〜１０の整数）
【００５０】
【化２】
2006254400.tif 000004
（式中、Ｒｆ２は炭素数１〜１００の直鎖状パーフルオロアルキル基、Ｘは水素原子または炭素数１〜５のアルキル基、Ｒ１は加水分解可能な基、ａは１〜１００の整数、ｂは０〜２の整数、ｃは１〜１０の整数）
【００５１】
また、上記Ｒ１で示される加水分解可能な基としてはアミノ基、アルコキシ基、塩素原子等が挙げられるが、アルコキシ基の場合にはアルキル基の炭素数が１または２であるものが好ましい。
【００５２】
本発明で用いられるこれらの化合物は、成膜性が良好であるという観点から、分子量が１０００〜２００００、特に２０００〜１００００であるものが好ましい。分子量が１０００未満のものは防汚性、耐摩耗性に劣り、２００００を超えるものは成膜性が悪く、高粘度のために加工性が劣るので好ましくない。
【００５３】
さらに、加水分解性基を有するケイ素含有パーフルオロポリエーテル化合物であって、少なくともフッ素置換アルキル基とパーフルオロポリエーテル基とを有する有機ケイ素化合物としては、以下の一般式（ＩＩＩ）または（ＩＶ）で表される構造を有する化合物がより好ましく用いられる。
【００５４】
【化３】
2006254400.tif 000005
（式中、Ｒｆ１は炭素数１〜１００の直鎖状パーフルオロアルキル基、Ｙは水素原子または炭素数１〜５のアルキル基またはハロゲン原子、Ｒ１は加水分解可能な基、Ｒ２は炭素数１〜３のアルキル基、ｄは１〜１００の整数、ｅは１〜３の整数、ｆは０〜２の整数、ｅ＋ｆ＝３）
【００５５】
なお、パーフルオロポリエーテル基（ＯＣＦ２ＣＦ２ＣＦ２）に対するフッ素置換アルキル基（Ｒｆ１）のモル比は０．１〜１０が好ましい。モル比が０．１未満の場合には防汚層の撥水撥油性が低下するので、離型性も低下してしまう。モル比が１０を超える場合には、紙粉やゴミが静電的に付着し易くなり、また防汚層の可撓性や潤滑性が低下して耐久性が低下するので好ましくない。
【００５６】
【化４】
2006254400.tif 000006
（式中、Ｒｆ１は炭素数１〜１００の直鎖状パーフルオロアルキル基、Ｙは水素原子または炭素数１〜５のアルキル基またはハロゲン原子、Ｒ１は加水分解可能な基、Ｒ２は炭素数１〜３のアルキル基、ｄは１〜１００の整数、ｅは１〜３の整数、ｆは０〜２の整数、ｅ＋ｆ＝３）
【００５７】
また、パーフルオロポリエーテル基（ＯＣＦ２ＣＦ２）に対するフッ素置換アルキル基（Ｒｆ１）のモル比は０．１〜１０が好ましい。モル比が０．１未満の場合には防汚層の撥水撥油性が低下するので、離型性も低下してしまう。モル比が１０を超える場合には、紙粉やゴミが静電的に付着し易くなり、また防汚層の可撓性や潤滑性が低下して耐久性が低下するので好ましくない。
【００５８】
反応性オルガノシロキサン化合物としては、以下の一般式（Ｖ）、および（ＶＩ）で表される構造を含む化合物が用いられ、分子量が３００〜５００００、特に１０００〜２００００であるものが好ましい。
【００５９】
【化５】
2006254400.tif 000007
（式中、Ｒ３およびＲ４は水素原子、またはフッ素で置換されていても良い炭素数１〜５のアルキル基、またはフッ素で置換されていても良いフェニル基のいずれかを表し、Ｒ３とＲ４は同一でも異なっていても良い）
【００６０】
【化６】
2006254400.tif 000008
（式中、Ｒ２は炭素数１〜３のアルキル基、Ｚはアミノ基、アルキル部分の炭素数が１〜３のアルコキシ基、または水酸基を表す）
【００６１】
上記フッ素置換アルキル基含有オルガノシラン化合物としては、特に限定されず、その例として以下の一般式（ＶＩＩ）または（ＶＩＩＩ）で表される化合物を挙げることができる。本発明で用いられるこれらの化合物は、成膜性が良好であるという観点から、分子量が３００〜１０００であるものが好ましい。
【００６２】
【化７】
2006254400.tif 000009
（式中、Ｒ２は炭素数１〜３のアルキル基、Ｒ５は炭素数１〜５のアルキレン基、ｐは１以上の整数）
【００６３】
【化８】
2006254400.tif 000010
（式中、Ｒ５は炭素数１〜５のアルキレン基、ｑは１以上の整数）
【００６４】
例えば、一般式（ＶＩＩ）で表されるフッ素置換アルキル基含有オルガノシラン化合物としては、ＣＦ３ＣＨ２ＣＨ２Ｓｉ（ＯＣＨ３）３、ｎ−Ｃ８Ｆ１７ＣＨ２ＣＨ２Ｓｉ（ＯＣＨ３）３等が挙げられる。
【００６５】
また、例えば、一般式（ＶＩＩＩ）で表されるフッ素置換アルキル基含有オルガノシラン化合物としては、ＣＦ３ＣＨ２ＣＨ２Ｓｉ（ＮＨ２）３、ｎ−Ｃ３Ｆ７ＣＨ２ＣＨ２Ｓｉ（ＮＨ２）３、ｎ−Ｃ４Ｆ９ＣＨ２ＣＨ２Ｓｉ（ＮＨ２）３、ｎ−Ｃ６Ｆ１３ＣＨ２ＣＨ２Ｓｉ（ＮＨ２）３、ｎ−Ｃ８Ｆ１７ＣＨ２ＣＨ２Ｓｉ（ＮＨ２）３等が挙げられる。
【００６６】
なお、特開平１０−２６４２６４号公報、特開２００２−１５６７６７号公報、特開２００４−８６０１１号公報等に開示されているフッ素含有有機ケイ素は、本発明におけるフッ素置換アルキル基含有オルガノシラン化合物に該当する。
【００６７】
上記フルオロシリコーン化合物としては、特に限定されず、その例として以下の一般式（ＩＸ）で表される構造を含む化合物が用いられ、本発明で用いられるこれらの化合物は、成膜性および相溶性が良好であるという観点から、分子量が３００〜５００００、特に５００〜２００００であるものが好ましい。
【００６８】
【化９】
2006254400.tif 000011
（式中、Ｒｆ２は少なくとも１つの水素原子がフッ素原子で置換されている炭素数１〜５のアルキル基または少なくとも１つの水素原子がフッ素原子で置換されているフェニル基、Ｒ３は水素原子、またはフッ素で置換されていても良い炭素数１〜５のアルキル基、またはフッ素で置換されていても良いフェニル基のいずれかを表す）
【００６９】
以下、本発明が適用された読み取り装置について図に基づき詳細に説明する。図１は原稿読み取り搬送装置（ＡＤＦ）及び読み取り装置を説明する概略図である。
【００７０】
図１において、給紙／分離部（Ｆ）は原稿テーブル（２）に積み重ねられた原稿（Ｐ）を最上位から一枚ずつ順番に搬送する。底板（４）は原稿テーブル（２）上の原稿給紙側を支持して呼び出しコロ（５）に接する位置まで上昇させる。給紙部材（６）は給紙方向に回転して呼び出しコロ（５）によって呼び出された原稿（Ｐ）を取り込み、分離部材（７）は給紙方向と逆方向に回転し、給紙された原稿（Ｐ）の最上位の一枚のみを分離する。搬送部（９）は給紙／分離部から搬送された原稿（Ｐ）をコンタクトガラス（３）上の読み取り位置まで搬送するもので、搬送ローラ対（８）、（８ａ）、中間搬送ローラ（１１）、（１１ａ）等から構成されている。
【００７１】
搬送ローラ対（８）、（８ａ）により狭持されてきた原稿（Ｐ）はコンタクトガラス（３）上を移動して装置本体（２０）の本体側ガイド（２０ｃ）に掬い取られた後、原稿（Ｐ）が搬送ローラ対（８）、（８ａ）および中間搬送ローラ（１１）、（１１ａ）に狭持されている間は原稿（Ｐ）が張った状態で、コンタクトガラス（３）と非接触となり、かつ読み取りガイド部材（２１）との接触面が小さい状態を維持する。
【００７２】
原稿（Ｐ）の画像面を読み取る読み取り部（１）はコンタクトガラス（３）の下方の装置本体（２０）に設けられ、画像読み取りの際にコンタクトガラス（３）の下方で図の左右方向に移動、または読み取り位置下方で停止可能になっている。排紙部は読み取り後の原稿（Ｐ）を排紙トレイ（１５）に排出する。本実施形態のＡＤＦ（１０）は図示していないヒンジ等の連絡部材によって装置本体（２０）に連結され、装置本体（２０）の操作部におけるスタートボタンの押し下げによりＡＤＦ側にスタート信号が送られることによって、最上位から順番に一枚ずつ給紙されるように構成されている。
【００７３】
コンタクトガラス（３）面を所定の速度で原稿（Ｐ）を搬送し、画像の読み取りを行う読み取り装置でコンタクトガラス（３）の原稿通紙面より所定量高いガイド面がコンタクトガラス（３）の原稿搬送面の原稿読み取りライン位置より上流位置に形成されている。本体側ガイド（突起状部材）（２０ｃ）がコンタクトガラス（３）の下流端にコンタクトガラス（３）の原稿通紙面より原稿（Ｐ）を掬い上げる傾斜面を有すると共に、コンタクトガラス（３）の上面には、原稿（Ｐ）の上方へのバタつきを抑える原稿押さえ部材（２１）を配置している。
【００７４】
本実施の形態では、ＡＤＦ（１０）により原稿を一枚ずつ搬送し、読み取り装置（１）のコンタクトガラス（３）の上を通過する間に画像を読み取る。画像の読み取りは、読み取り装置（１）で行う。
【００７５】
原稿（Ｐ）上の画像は読み取り装置（１）のミラー（３１）、（３２）、（３３）、レンズ（３４）を通って、ＣＣＤ（３５）によって取り込まれた画像データは画像処理を施された後、プリンタ部へ送られ出力される。このように原稿（Ｐ）がコンタクトガラス（３）表面を繰り返し通過する毎に、通常の防汚層は大きく削られ、原稿（Ｐ）によって運ばれ、コンタクトガラス（３）表面からなくなっていくため、防汚効果を持続させることが困難である。本発明によると潤滑性、耐摩耗性を付与することが出来、経時の防汚性を保持することが可能となる。
【実施例】
【００７６】
以下、本発明を実施例により具体的に説明するが、本発明はこれらの実施例に限定されるものではない。
本発明の防汚層を設けた透光性部材（コンタクトガラス（３））の性能評価、および画像読み取り装置の評価は下記のように実施した。
（１）防汚性
透光性部材に、以下実施例の如く表面改質を施したサンプルを用い、紙粉を散布した後、それをブロワーで吹き飛ばした場合の紙粉の残留状況、また、トナーを散布した後、それをブロワーで吹き飛ばした場合のトナーの残留状況、さらに、指紋を付けて拭き取った場合の汚れの残留状況を評価した。
（２）耐久性
実施例に従って防汚層が形成された透光性部材を実際の電子写真デジタル複写機読み取り部のコンタクトガラス（３）として使用し、アクリル系粘着両面テープを貼り付けた原稿を多数枚通紙後、ハーフトーン原稿を多数枚通紙し、黒スジ発生や紙詰まりの有無といった画像劣化の評価（初期）、及び１０万枚通紙後に同様の評価を実施し、黒スジ発生の有無といった画像劣化が生じるかどうかを評価した（経時）。結果を表１に示した。
【００７７】
実施例１
下記式（Ｘ）で表される加水分解性基を有するケイ素含有パーフルオロエーテル化合物（分子量：約５０００）、反応性オルガノシロキサン化合物：ＤＭＳ−Ｓ１５（チッソ（株）製）、および下記式（ＸＩ）で表されるフッ素置換アルキル基含有オルガノシラン化合物の混合物をパーフルオロヘキサンで希釈した０．１重量％の溶液を調製し、フロートガラス（日本板硝子（株）製、化学強化ガラスＦＬ３．２）をこの溶液に浸漬し、毎分１５ｃｍの速度で引き上げて塗布した。塗布後は室温で一昼夜放置して溶剤を揮発させ、防汚層（膜厚：約０．０３μｍ）が形成された透光性部材を得た。
【００７８】
【化１０】
2006254400.tif 000012
【００７９】
【化１１】
2006254400.tif 000013
【００８０】
実施例２
加水分解性基を有するケイ素含有パーフルオロエーテル化合物として下記式（ＸＩＩ）で表される化合物を用いた以外は実施例１と同様の方法で、防汚層（膜厚：約０．０３μｍ）が形成された透光性部材を得た。
【００８１】
【化１２】
2006254400.tif 000014
【００８２】
実施例３
下記式（ＸＩＩＩ）で表される加水分解性基を有するケイ素含有パーフルオロポリエーテル化合物（分子量：約４０００）、および前記式（ＸＩ）で表される加水分解性基を有するフッ素置換アルキル基含有オルガノシラン化合物をパーフルオロヘキサンで希釈した０．１重量％溶液を調製し、実施例１と同様の方法で第１の防汚層(膜厚：約０．０３μｍ)が形成された透光性部材を得た。
【００８３】
【化１３】
2006254400.tif 000015
【００８４】
【化１４】
2006254400.tif 000016
【００８５】
また、反応性オルガノシロキサン化合物：ＤＭＳ−Ｓ１５（チッソ（株）製）をパーフルオロヘキサンで希釈した０．１重量％溶液を調製し、実施例１と同様の方法で第１の防汚層に重ねて第２の防汚層（膜厚：合計約０．０５μｍ）が形成された透光性部材を得た。
【００８６】
実施例４
下記式（ＸＩＶ）で表される加水分解性基を有するケイ素含有パーフルオロポリエーテル化合物（Ｒｆ１／（ＯＣＦ２ＣＦ２）＝１．１）を用いた以外は、実施例３と同様の方法で第１の防汚層(膜厚：約０．０３μｍ)が形成された透光性部材を得た。
【００８７】
【化１５】
2006254400.tif 000017
【００８８】
また、反応性オルガノシロキサン化合物：ＤＭＳ−Ｓ１５（チッソ（株）製）をパーフルオロヘキサンで希釈した０．１重量％溶液を調製し、実施例１と同様の方法で第１の防汚層に重ねて第２の防汚層（膜厚：合計約０．０５μｍ）が形成された透光性部材を得た。
【００８９】
実施例５
加水分解性基を有するケイ素含有パーフルオロエーテル化合物：オプツールＤＳＸ（単独の加水分解性基を有するケイ素含有パーフルオロポリエーテル化合物ではなく、混合物で、式（X）,(XII),(XIII)の同等品、ダイキン工業（株）製）、加水分解性基を有するフッ素置換アルキル基含有オルガノシラン化合物：ＫＢＭ７８０３（信越化学工業（株）製）、および反応性オルガノシロキサン化合物：ＤＭＳ−Ｓ１５（チッソ（株）製）の混合物をパーフルオロヘキサンで希釈した０．１重量％の溶液を調製した。その溶液を０．１５ｍｌ含浸させたステンレス製焼結フィルター（細孔径８０〜１００μｍ、直径１８ｍｍφ、厚さ３ｍｍ）を真空蒸着装置内にセットし、該焼結フィルター全体を電子銃により加熱して防汚層（膜厚：約０．０２μｍ）が形成された透光性部材を得た。
＊真空度：３．１×１０−４〜８．０×１０−４Ｐａ（２．３×１０−６〜６．０×１０−６Ｔｏｒｒ）、加速電圧：６ｋＶ、印加電流：４０ｍＡ、照射面積：３．５×３．５ｃｍ２、蒸着時間：５秒
【００９０】
実施例６
加水分解性基を有するケイ素含有パーフルオロエーテル化合物：オプツールＤＳＸ（単独の加水分解性基を有するケイ素含有パーフルオロポリエーテル化合物ではなく、混合物で、式（X）,(XII),(XIII)の同等品、ダイキン工業（株）製）、加水分解性基を有するフッ素置換アルキル基含有オルガノシラン化合物：ＫＢＭ７８０３（信越化学工業（株）製）、反応性オルガノシロキサン化合物：ＤＭＳ−Ｓ１５（チッソ（株）製）、およびフルオロシリコーン化合物：ＦＭＳ−９９２１（チッソ（株）製）の混合物をパーフルオロヘキサンで希釈した０．１重量％の溶液を調製した。その溶液を用いて、実施例１と同様にして防汚層（膜厚：約０．０２μｍ）が形成された透光性部材を得た。
【００９１】
実施例７
加水分解性基を有するケイ素含有パーフルオロエーテル化合物：オプツールＤＳＸ（単独の加水分解性基を有するケイ素含有パーフルオロポリエーテル化合物ではなく、混合物で、式（X）,(XII),(XIII)の同等品、ダイキン工業（株）製）、および加水分解性基を有するフッ素置換アルキル基含有オルガノシラン化合物：ＫＢＭ７８０３（信越化学工業（株）製）をパーフルオロヘキサンで希釈した０．１重量％の溶液を調製した。その溶液を実施例４と同様の方法で蒸着させて第１の防汚層（膜厚：約０．０２μｍ）が形成された透光性部材を得た。その後、反応性オルガノシロキサン化合物：ＤＭＳ−Ｓ１５（チッソ（株）製）をパーフルオロヘキサンで希釈した０．１重量％の溶液を調製して、実施例４と同様の方法で第１の防汚層に重ねて第２の防汚層（膜厚：合計約０．０４μｍ）が形成された透光性部材を得た。
【００９２】
実施例８
実施例６にて作成した透光性部材にて耐久性評価を実施した後、同様の溶液を不織布（旭化成工業（株）製、ベンコットＭ−３）に含浸させて透光性部材表面を払拭した。そのサンプルを用いて、再び同じ評価を実施した。
【００９３】
比較例１
フロロサーフＦＧ−５０１０（株式会社フロロテクノロジー製フッ素コート材、フッ素樹脂を不燃性のフッ素溶剤や有機溶剤に溶解した溶液で、コーティング後室温で乾燥し、塗膜を形成。低摩擦用途に使用され、高密着・高硬度の性質を持つ）をスプレーコートし、防汚層（膜厚：約０．５μｍ）が形成された透光性部材を得た。
【００９４】
比較例２
ＫＢＭ７８０３：（含フッ素シランカップリング剤（信越化学工業（株）社製）Ｃ８Ｆ１７ＣＨ２ＣＨ２Ｓｉ（ＯＣＨ３）３、溶剤は含まず、有効成分100％溶液、無色透明液体、粘度4ｃSt、比重1.53、屈折率1.3300）をスプレーコートし、防汚層（膜厚：約０．０１μｍ）が形成された透光性部材を得た。
【００９５】
比較例３
ＫＰ８０１Ｍ：撥水性表面処理剤（信越化学工業（株）社製）、ｍ−キシレンヘキサフロライド溶液で、無色透明、粘度０．６cSt、比重１．４、有効成分３％の撥水性表面処理剤、希釈せずにそのままスプレー塗工可能）をスプレーコートし、防汚層（膜厚：約０．０１μｍ）が形成された透光性部材を得た。
【００９６】
比較例４
式（Ｘ）で表される加水分解性基を有するケイ素含有パーフルオロポリエーテル化合物を除いた以外は実施例１と同様の方法で、防汚層（膜厚：約０．０３μｍ）が形成された透光性部材を得た。
【００９７】
比較例５
フロートガラスを未処理のまま、コンタクトガラスとして評価した。
＊評価結果
【００９８】
【表１】
2006254400.tif 000018
＊評価基準
◎：防汚効果が大きく、実用的である。
○：防汚効果が認められ、実用上問題なし。
△：防汚効果は認められるが、実用に際して問題が生じる可能性あり。
×：防汚効果は認められるが、実用性に乏しい。
−：光の透過性が悪く、評価せず。
＊総合評価結果は以上の評価を踏まえ、実用に供するかを示しており、
優＞良＞不良の順で実用面への良好度を表現している（優が最適）。
【００９９】
以上の結果より、加水分解性基を有するケイ素含有パーフルオロポリエーテル化合物、反応性オルガノシロキサン化合物、およびフッ素置換アルキル基含有オルガノシラン化合物からなる防汚層は防汚効果が高く、かつ耐久性に優れることが分かった。
【０１００】
また、少なくとも加水分解性基を有するケイ素含有パーフルオロポリエーテル化合物、およびフッ素置換アルキル基含有オルガノシラン化合物とからなる第１層の上に、反応性オルガノシロキサン化合物からなる第２層を設けることにより、耐久性がさらに向上することが分かった。
【０１０１】
なお、加水分解性基を有するケイ素含有パーフルオロポリエーテル化合物、反応性オルガノシロキサン化合物、およびフッ素置換アルキル基含有オルガノシラン化合物を含む防汚層であれば、各成分の混合物からなる単層のみでも十分な防汚性と耐久性が得られることが分かった。
【０１０２】
さらに、加水分解性基を有するケイ素含有パーフルオロポリエーテル化合物、反応性オルガノシロキサン化合物、およびフッ素置換アルキル基含有オルガノシラン化合物にフルオロシリコーン化合物を添加することで、各成分の相溶性が増して防汚層の光学特性（透明性）が向上して防汚層の光学的欠陥に由来する画像劣化を抑制するので、原稿画像を忠実に読み取ることのできる画像読み取り装置および画像読み取り装置付き記録装置を実現できた。
【図面の簡単な説明】
【０１０３】
【図１】本発明が適用される原稿読み取り搬送装置の概略構成図である。
【符号の説明】
【０１０４】
１  読み取り装置
２  原稿テーブル
３  コンタクトガラス（最上層に防汚層形成）
４  底板
５  呼び出しコロ
６  給紙部材
７  分離部材
８、８ａ    搬送ローラ対
９  搬送部
１０  ＡＤＦ
１１、１１ａ    中間搬送ローラ
１５  排紙トレイ
２０  装置本体
２０ｃ    本体側ガイド
２１  原稿押さえ部材
３１、３２、３３  ミラー
３４  レンズ
３５  ＣＣＤ
Ｆ  給紙／分離部
Ｐ  原稿
【図１】
2006254400.tif 000019